(57)【要約】  湿気硬化性シリル化樹脂は、特定のタイプのジオールから調製されたコポリカーボネートジオールから誘導される。【選択図】なし【特許請求の範囲】
【請求項１】
一般式（Ｉ）の湿気硬化性シリル化樹脂：
【化１】
2019513848.tif 000022
ここでＧは一般構造（ＩＩ）の部分であり、
【化２】
2019513848.tif 000023
各Ｒ１は、独立して、１〜６個の炭素原子のアルキル基であり；
各Ｒ２は、独立して、１〜４個の炭素原子のアルキル基またはフェニル基であり；
各Ｒ３は、独立して、１〜１２個の炭素原子のアルキレン基であり；
各Ｒ４は、独立して、１〜６個の炭素原子のアルキル基、フェニル基、水素または−Ｒ３ＳｉＲ２３−ａ（ＯＲ１）ａ基であり；
各Ｒ５は、独立して、１〜１６個の炭素原子のアルキレン基、５〜１６個の炭素原子のシクロアルキレン基および一般式（ＩＩＩ）を有する基Ｘ１からなる群から選択される２価の有機基であり、
【化３】
2019513848.tif 000024
ここで各Ｒ６は、独立して、１〜１２個の炭素原子のアルキレン基または５〜１６個の炭素原子のシクロアルキレン基であり；
各Ｒ７は２〜１２個の炭素原子のアルキレン基であり；
各Ｒ８は２〜１２個の炭素原子のアルキレン基であり；
各Ｒ９は、独立して、Ｒ７およびＲ８からなる群から選択され；
各Ｒ１０は、独立して、１〜１２個の炭素原子のアルキレン基、５〜１６個の炭素原子のシクロアルキレン基、Ｘ１および一般式（ＩＶ）を有する基Ｘ２からなる群から選択される２価の有機基であり、
【化４】
2019513848.tif 000025
そして、下付き文字ａ、ｂ、ｃ、ｍおよびｎは整数であり、ここでａは１〜３であり；ｂは０または１であり；ｃは０〜５であり；ｍは１〜１００であり；そしてｎは０〜１００であり、但しｂが０である場合、Ｒ４は水素であり；ｎが０である場合、Ｒ７は３〜１２個の炭素原子の分岐状アルキレン基であり；そしてｎが１〜１００の場合、Ｒ７およびＲ８は異なるアルキレン基であるという条件である。
【請求項２】
Ｒ１はメチルまたはエチルであり；Ｒ２は、メチレン、エチレン、プロピレン、２−メチルエチレンまたは２−メチルプロピレンであり；Ｒ４はメチル、エチルまたはブチルであり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は
【化５】
2019513848.tif 000026
ここでＧは式（ＩＩ）を有し；ａは２または３であり、ｂは１であり、ｃは０、１または２であり；ｍは５〜１５であり；ｎは５〜１５である、
請求項１に記載の湿気硬化性シリル化樹脂。
【請求項３】
Ｒ１はメチルまたはエチルであり；Ｒ２は、メチレン、エチレン、プロピレン、２−メチルエチレンまたは２−メチルプロピレンであり；Ｒ４はメチル、エチルまたはブチルであり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は２価の１〜６個の炭素原子のアルキレン基または６〜１０個の炭素原子のシクロアルキレン基であり；ａは２または３であり、ｂは１であり、ｃは０、１または２であり；ｍは５〜１５であり；そしてｎは５〜１５である、
請求項１に記載の湿気硬化性シリル化樹脂。
【請求項４】
Ｒ１はメチルまたはエチルであり；Ｒ２は、メチレン、エチレン、プロピレン、２−メチルエチレンまたは２−メチルプロピレンであり；Ｒ４は水素であり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり：Ｒ８は、１，５−ヘキシレン、１，７−ヘプチレンまたは１，９−ノニレンであり；Ｒ１０は２価の１〜６個の炭素原子のアルキレン基または６〜１０個の炭素原子のシクロアルキレン基であり；ａは２または３であり；ｂは０であり；ｃは０、１または２であり；ｍは５〜１５であり；そしてｎは５〜１５である、
請求項１に記載の湿気硬化性シリル化樹脂。
【請求項５】
Ｒ１はメチルまたはエチルであり；Ｒ２は、メチレン、エチレン、プロピレン、２−メチルエチレンまたは２−メチルプロピレンであり；Ｒ４は水素であり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は、
【化６】
2019513848.tif 000027
ここでａは２または３であり、ｂは０であり、ｃは０、１または２であり；ｍは５〜１５であり；ｎは５〜１５である、
請求項１に記載の湿気硬化性シリル化樹脂。
【請求項６】
請求項１に記載の湿気硬化性シリル化樹脂の混合物を含む組成物であって、ここで前記混合物は、
（ｉ）少なくとも１つの式（Ｉ）の湿気硬化性シリル化樹脂、ここでＲ１０は、
【化７】
2019513848.tif 000028
および
（ｉｉ）少なくとも１つの式（Ｉ）の湿気硬化性シリル化樹脂、ここでＲ１０は２価の１〜６個の炭素原子のアルキレン基または６〜１０個の炭素原子のシクロアルキレン基である、
である、組成物。
【請求項７】
（ｉ）対（ｉｉ）のモル比が０．３：１．５〜１．５：０．３である、請求項６に記載の組成物。
【請求項８】
請求項１に記載の湿気硬化性シリル化樹脂の混合物を含む組成物であって、ここで前記混合物は、
（ｉｉｉ）少なくとも１つの式（Ｉ）の湿気硬化性シリル化樹脂、ここでＲ１０は、
【化８】
2019513848.tif 000029
および
（ｉｖ）少なくとも１つの式（Ｉ）の湿気硬化性シリル化樹脂、ここでＲ１０は２価の１〜６個の炭素原子のアルキレン基または６〜１０個の炭素原子のシクロアルキレン基である、
である、組成物。
【請求項９】
成分（ｉｉｉ）および（ｉｖ）の混合物が、０．３：１．５〜１．５：０．３の（ｉｉｉ）対（ｉｖ）のモル比である、請求項８に記載の組成物。
【請求項１０】
ＡＳＴＭ  Ｄ５２９６−１１、高性能サイズ排除クロマトグラフィーによるポリスチレンの分子量平均および分子量分布の標準試験方法の測定による８００〜２０，０００の数平均分子量、ＡＳＴＭ  Ｆ２６２５−０、示差走査熱量測定法による超高分子量ポリエチレンの融解エンタルピー、結晶化度および融点の測定のための標準試験方法の測定による湿気硬化製シリル化樹脂（Ｉ）の総重量に基づいて１０重量％以下の結晶化度の結晶含有量、またはＡＳＴＭ  Ｄ１０８４−０８、接着剤の粘度の標準試験方法の測定による１００パスカル秒以下の粘度の少なくとも１つを有する、
請求項１に記載の湿気硬化性シリル化樹脂。
【請求項１１】
１５００〜１０，０００の数平均分子量、示差走査熱量測定での測定による湿気硬化製シリル化樹脂（Ｉ）の総重量に基づいて１重量％以下の結晶化度の結晶含有量、または０．０５〜５０パスカル秒の粘度の少なくとも１つを有する、請求項１０に記載の湿気硬化性シリル化樹脂。
【請求項１２】
請求項１に記載の湿気硬化性シリル化樹脂およびオルガノアルコキシシラン、シリコーンハードコート、金属粒子、金属酸化物粒子、顔料、硬化触媒、レベリング剤、酸化防止剤、ＵＶ安定剤、染料、充填剤、接着促進剤および溶剤からなる群から選択される少なくとも１つの追加の成分を含む、実質的に水を含まない組成物。
【請求項１３】
前記組成物が、シーラント、接着剤またはコーティングである、請求項１２に記載の実質的に水を含まない組成物。
【請求項１４】
請求項１に記載の湿気硬化性シリル化樹脂をその上に有するセラミック、ポリマーまたは金属の基材。
【請求項１５】
前記湿気硬化性シリル化樹脂が前記基材の表面と直接接触している、請求項１４に記載の基材。
【請求項１６】
シリル化剤を
カルボニル化剤とジオールとの反応から得られるポリカーボネートジオール（Ｖ）、その少なくとも８０モル％は、各ジオールが２０個までの炭素原子を有する少なくとも２つの異なる非環式直鎖脂肪族ジオールの混合物、２０個までの炭素原子を有する少なくとも１つの非環式分岐鎖ジオール、２０個までの炭素原子を有する少なくとも１つの非環式直鎖脂肪族ジオールおよび２０個までの炭素原子を有する少なくとも１つの非環式分岐鎖脂肪族ジオールの混合物からなる群から選択されるジオールであり；
有機ポリイソシアネートとポリカーボネートジオール（Ｖ）との反応から誘導されたヒドロキシル末端ポリウレタン（ＶＩ）；および
有機ポリイソシアネートとポリカーボネートジオール（Ｖ）との反応から誘導されたイソシアネート末端ポリウレタン（ＶＩＩ）、の少なくとも１つと反応させることを含むプロセスにより得られる、湿気硬化性シリル化樹脂。
【請求項１７】
ポリカーボネートジオール（Ｖ）を得るための非環式直鎖脂肪族ジオールの混合物において、少なくとも１つのジオールは偶数の炭素原子を有し、少なくとも１つの他のジオールは奇数の炭素原子を有する、請求項１６に記載の湿気硬化性シリル化樹脂。
【請求項１８】
前記ヒドロキシル末端ポリウレタン（ＶＩ）および前記イソシアネート末端ポリウレタン（ＶＩＩ）は、ポリイソシアネートの混合物から誘導され、該混合物中において、少なくとも１つのポリイソシアネートは、２つのイソシアネート基を含む有機ポリイソシアネートであり、そして少なくとも１つの他のポリイソシアネートは、３つのイソシアネート基を含む有機ポリイソシアネートである、請求項１６に記載の湿気硬化性シリル化樹脂。
【請求項１９】
２個のイソシアネート基を含む有機ポリイソシアネートと３個のイソシアネート基を含む有機ポリイソシアネートとのモル比は１０：１〜１：１０である、請求項１６に記載の湿気硬化性シリル化樹脂。
【請求項２０】
前記有機ポリイソシアネートは、ポリイソシアネートと３〜１０個の炭素原子を有するトリヒドロキシアルカンとの反応から誘導される、請求項１６に記載の湿気硬化性シリル化樹脂。
【発明の詳細な説明】
【技術分野】
【０００１】
本出願は、その内容全体が参照により本明細書に組み込まれる、２０１６年３月１０日に出願された米国仮特許出願第６２／３０６，２４３号の優先権を主張する。
本発明は、シリル化樹脂に関し、より詳細には、ポリカーボネートジオールから誘導された湿気硬化性シリル化樹脂、ならびにこのような樹脂を含むコーティング、シーラントおよび接着性組成物に関する。
【背景技術】
【０００２】
ポリカーボネートジオールおよびポリイソシアネートから誘導されたポリウレタンのシリル化から得られるものを含む湿気硬化性シリル化樹脂が知られており、それらがコーティング、シーラントおよびそれらを含む接着性組成物に与える機能的特性について評価されている。
【０００３】
しかしながら、上述のシリル化ポリカーボネートジオール系ポリウレタンタイプのものを含む公知の湿気硬化性シリル化樹脂は、これらの製品の適用中および／または後硬化の特性のいずれかにおいて、所与のコーティング、シーラントまたは接着性組成物において許容される性能を発揮できないことがあり得る。例えば、ここで見出されたように、単一の非環式脂肪族ジオールから製造された代表的な市販のポリカーボネートジオールから誘導された湿気硬化性シリル化ポリウレタン樹脂は、高品質のコーティング、シーラントおよび接着剤が関する場合には、最高で最低限または平凡であり、最悪では不十分で許容できない性能特性を示すことが判明している。湿気硬化性樹脂の全体的な低い性能特性は、樹脂を製造するポリカーボネートジオールに起因すると考えられる。
【発明の概要】
【０００４】
本発明の一態様によれば、一般式（Ｉ）の湿気硬化性シリル化樹脂が提供され、
【化１】
2019513848.tif 000002
ここでＧは一般構造（ＩＩ）の部分であり：
【化２】
2019513848.tif 000003
ここで
各Ｒ１は、独立して、１〜６個の炭素原子のアルキル基であり；
各Ｒ２は、独立して、１〜４個の炭素原子のアルキル基またはフェニル基であり；
各Ｒ３は、独立して、１〜１２個の炭素原子のアルキレン基であり；
各Ｒ４は、独立して、１〜６個の炭素原子のアルキル基、フェニル基、水素または−Ｒ３ＳｉＲ２３−ａ（ＯＲ１）ａ基であり；
各Ｒ５は、独立して、１〜１６個の炭素原子のアルキレン基、５〜１６個の炭素原子のシクロアルキレン基および一般式（ＩＩＩ）を有する基Ｘ１からなる群から選択される２価の有機基であり、
【化３】
2019513848.tif 000004
各Ｒ６は独立して１〜１２個の炭素原子のアルキレン基または５〜１６個の炭素原子のシクロアルキレン基であり；
各Ｒ７は２〜１２個の炭素原子のアルキレン基であり；
各Ｒ８は２〜１２個の炭素原子のアルキレン基であり；
各Ｒ９は、独立して、Ｒ７またはＲ８であり；
各Ｒ１０は、独立して、１〜１２個の炭素原子のアルキレン基、５〜１６個の炭素原子のシクロアルキレン基、Ｘ１および一般式（ＩＶ）を有する基Ｘ２からなる群から選択される２価の有機基であり、
【化４】
2019513848.tif 000005
そして
下付き文字ａ、ｂ、ｃ、ｍおよびｎは整数であり、ここでａは１〜３であり；ｂは０または１であり；ｃは０〜５であり；ｍは１〜１００であり；ｎは０〜１００であり、但しｂが０である場合、Ｒ４は水素であり；ｎが０である場合、Ｒ７は３〜１２個の炭素原子の分岐状アルキレン基であり；そしてｎが１〜１００である場合、Ｒ７とＲ８は異なるアルキレン基であるという条件である。
【０００５】
本明細書の液体湿気硬化性樹脂は、それと共に配合される塗料、シーラントおよび接着剤などの組成物に特に望ましい特性を付与する。それらの結晶化度が低いため、これらの樹脂は周囲温度、すなわち１８〜２５℃で液体であり、したがってコーティング、シーラントまたは接着剤として配合される前に加熱する必要はない。本明細書の湿気硬化性液状シリル化樹脂の他の有利な特性には、たとえ溶媒の不在下であっても優れた流動特性および平坦化特性、それらを含むコーティング、シーラントおよび接着剤において良好な効果を発揮する性質を含む。
【０００６】
湿気硬化性コーティングの場合、特に、プライマーで最初にコーティングされている表面への適用とは対照的に、セラミック（ガラスを含む）、ポリマーまたは金属の表面への直接適用を意図したものの場合、本明細書の湿気硬化性樹脂は、急速な変形（衝撃）の影響に対して著しく高いレベルの耐性、ならびに保護コーティングに非常に望ましい格別に高い接着度を示す。本発明の樹脂が配合されたコーティングはまた、硬化において優れたレベルの可撓性および耐腐食性を示し、そしてポリエーテルジオールから全部または大部分が調製されたポリカーボネートジオールから誘導された湿気硬化性シリル化樹脂の同等の量を含むコーティングよりも、紫外線（ＵＶ）照射への曝露にてより大きな安定性および空気酸化に対するより大きな耐性を有する。
【０００７】
本発明の液体シリル化樹脂を用いて配合された湿気硬化性シーラントは、高い引張強度、可撓性、接着性および耐候性も示す。
【０００８】
湿気硬化性接着剤の場合、特に可撓性層または薄層を互いに接着させることを意図したそれらの場合には、溶媒などの粘度低下剤が存在しなくても、本明細書の樹脂の優れた流動特性は、これらの生成物への組み込みに特に望ましいものとする。
【発明を実施するための形態】
【０００９】
本発明の湿気硬化性シリル化樹脂は、少なくとも１つのシリル化剤を、ポリカーボネートジオール（Ｖ）；有機ポリイソシアネートと過剰のポリカーボネートジオール（Ｖ）との反応から誘導されたヒドロキシル末端ポリウレタン（ＶＩ）；および過剰の有機ポリイソシアネートとポリカーボネートジオール（Ｖ）との反応から誘導されたイソシアネート末端ポリウレタン（ＶＩＩ）の少なくとも１つと反応させることにより得ることができる。
【００１０】
ポリカーボネートジオール（Ｖ）、ヒドロキシル末端ポリウレタン（ＶＩ）およびイソシアネート末端ポリウレタン（ＶＩＩ）の調製の方法、およびジオール（Ｖ）およびポリウレタン（ＶＩ）および（ＶＩＩ）のシリル化のための方法を以下に記載する。
【００１１】
Ａ．ポリカーボネートジオール（Ｖ）
ポリカーボネートジオール（Ｖ）は、少なくとも１つのカルボニル化剤を、ジオールと反応させることによって得ることができ、ジオールの少なくとも８０モル％、好ましくは少なくとも９０モル％、より好ましくは少なくとも９５モル％、さらにより好ましくは１００モル％は、少なくとも２種の異なる非環式直鎖脂肪族ジオールの混合物であって、このようなジオールの各々は、１２個までの炭素原子、好ましくは２〜１２個の炭素原子、より好ましくは２〜１０個の炭素原子を有し；１２個までの炭素原子、好ましくは３〜１２個の炭素原子、より好ましくは３〜１０個の炭素原子を有する少なくとも１つの非環式分岐鎖脂肪族ジオール；および、１２個までの炭素原子、好ましくは２〜１２個の炭素原子、より好ましくは２〜１０個の炭素原子を有する少なくとも１つの直鎖脂肪族ジオール、および１２個までの炭素原子、好ましくは３〜１２個の炭素原子、より好ましくは３〜１０個の炭素原子を有する少なくとも１つの非環式分岐鎖脂肪族ジオールの混合物の少なくとも１つである。
【００１２】
ポリカーボネートジオール（Ｖ）を生成するための上記ポリオールとの反応に適したカルボニル化剤としては、限定されるものではないが、ホスゲン、トリホスゲン、［１，３，５］トリオキサン−２，４，６−トリオン、脂肪族および芳香族カーボネート（カーボネートエステル）、例えばジアルキルカーボネート、ジアリールカーボネート、アルキレンカーボネート、アルキルアリールカーボネート、およびこれらの混合物が挙げられる。例えば、カーボネート化合物は、ジメチルカーボネート、ジエチルカーボネート、ジ−ｎ−ブチルカーボネート、ジイソブチルカーボネート、ジフェニルカーボネート、メチルフェニルカーボネート、エチレンカーボネート、プロピレンカーボネート、およびこれらの混合物であり得る。これらのカルボニル化剤のうち、ホスゲン、ジメチルカーボネート、ジエチルカーボネートなどのジアルキルカーボネート、およびエチレンカーボネート、プロピレンカーボネートなどのアルキレンカーボネートが一般的に好ましく、ホスゲンがより好ましい。
【００１３】
ポリカーボネートジオール（Ｖ）の一実施形態では、２〜１２個の炭素原子、好ましくは２〜１０個の炭素原子を各々が有する少なくとも２つの異なる非環式直鎖脂肪族ジオールは、選択されたカルボニル化剤と反応させてコポリカーボネートジオール（Ｖ）の混合物をもたらす。コポリカーボネートジオール（Ｖ）の混合物の調製に使用することができる適切な非環式直鎖脂肪族ジオールには、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオールなどがある。非環式直鎖脂肪族ジオールの互いに対する割合は、例えば２０〜８０モル％、好ましくは４０〜６０モル％の第１の非環式直鎖脂肪族ジオールと、第２、第３等の非環式直鎖脂肪族ジオールからなる残部とに広範囲に変化し得る。
【００１４】
さらにポリカーボネートジオール（Ｖ）のこの実施形態に関して、少なくとも１つのそのようなジオールが偶数の炭素原子を有し、そして少なくとも１つの他のそのようなジオールが奇数の炭素原子を有する、２以上の異なる非環式直鎖脂肪族ジオールの混合物を使用することは特に有利である。偶数個の炭素原子を有するジオールは、ジオール混合物の２０〜８０モル％、好ましくは４０〜６０モル％とすることができ、奇数個の炭素原子を有するジオールは、ジオール混合物の残部となる。
【００１５】
この特定の実施形態によれば、いくつかの適切なジオール混合物は、以下を含む：
【表１】
2019513848.tif 000006
【００１６】
一実施形態では、ポリカーボネートジオール（Ｖ）の調製における非環式直鎖脂肪族ジオールのこのような混合物の使用は、さらにもっと構成ジオールの全てまたは殆どが偶数個の炭素原子を有し、または逆に奇数個の炭素原子を有する非環式直鎖コポリカーボネートジオールの混合物の使用と比較して、生成物コポリカーボネートジオールの結晶化度を低下させることが判明している。
【００１７】
ポリカーボネートジオール（Ｖ）の別の実施形態では、１２個までの炭素原子、好ましくは３〜１０個の炭素原子を有する少なくとも１つの非環式分岐脂肪族ジオールをカルボニル化剤と反応させてポリカーボネートジオール（Ｖ）がもたらされる。適切な非環式分岐ジオールとしては、限定されるものではないが、２−メチル−１，３−プロパンジオール、２−メチル−１，４−ブタンジオール、２，３−ジメチル−１，４−ブタンジオール、２−メチル−１，５−ペンタンジオール、３−メチル−１，５−ペンタンジオール、２，２，４−トリメチル−１，６−ヘキサンジオール、３，３，５−トリメチル−１，６−ヘキサンジオール、２，３，５−トリメチル−１，６−ペンタンジオール、２−メチル−３−エチル−１，５−ペンタンジオール、２−エチル−３−プロピル−１，５−ペンタンジオール、２，４−ジメチル−３−エチル−１，５−ペンタンジオール、２−エチル−４−メチル−３−プロピル−１，５−ペンタンジオール、２，３−ジエチル−４−メチル−１，５−ペンタンジオール、３−エチル−２，２，４−トリメチル−１，５−ペンタンジオール、２，２−ジメチル−４−エチル−３−プロピル−１，５−ペンタンジオール、２−メチル−２−プロピル−１，５−ペンタンジオール、２，４−ジメチル−３−エチル−２−プロピル−１，５−ペンタンジオール、２−ブチル−２−エチル−１，５−ペンタンジオール、および３−ブチル−２−プロピル−１，５−ペンタンジオール、およびこれらの組合せが挙げられる。
【００１８】
これらの非環式分岐脂肪族ジオールのうち、２−メチル−１，３−プロパンジオール、２−メチル−１，４−ブタンジオール、２，３−ジメチル−１，４−ブタンジオール、および２−メチル−１，５−ペンタンジオール、およびこれらの組合せは、ポリカーボネートジオール（Ｖ）の調製に使用するのに好ましい。非環式分岐鎖脂肪族ジオールの混合物が使用される場合、偶数個の炭素原子を有する少なくとも１つのこのようなジオールおよび奇数個の炭素原子を有する少なくとも１つのこのようなジオールを使用することが有利であり得る。
【００１９】
さらに別の実施形態では、ポリカーボネートジオール（Ｖ）およびそのようなジオールの混合物は、選択されたカルボニル化剤と上記の種類の少なくとも１つの非環式直鎖ジオールおよび少なくとも１つの非環式分岐鎖脂肪族ジオールとを含む混合物との反応から得られる。非環式直鎖脂肪族ジオールおよび非環式分岐鎖ジオールの割合は、これらのジオール混合物において、例えば、前者が２０〜８０モル％、好ましくは４０〜６０重量％、後者がジオール混合物の残部となるように、幅広く変化し得る。この場合にも、ポリカーボネートジオール（Ｖ）の調製においてジオール混合物を使用することが有利であり得、その混合物において、少なくとも１つの構成ジオール、例えば、非環式直鎖脂肪族ジオールは、偶数個の炭素原子を有し、そして少なくとも１つの他の構成ジオール、例えば、非環式分岐鎖脂肪族ジオールは、奇数個の炭素原子を有し、またはその逆でもある。ポリカーボネートジオール（Ｖ）の調製のための非環式直鎖脂肪族ジオールと非環式分岐鎖脂肪族ジオールのいくつかの適切な混合物には、以下のものが含まれる：
【表２】
2019513848.tif 000007
【００２０】
ジオールとカルボニル化剤との反応は、公知の慣用の手順に従って実施してポリカーボネートジオール（Ｖ）を製造することができる。反応が進行すると、反応の副生成物、例えば、カルボニル化剤としてのホスゲンの場合にはＨＣｌ、カルボニル化剤としてのジアルキルカーボネートの場合にはアルカノールは、有利には連続的に反応領域から除去される。ジオールおよびカルボニル化剤の量は、コポリカーボネートジオール（Ｖ）が得られる限り、変えることができる。従って、例えば、全ジオール対全カルボニル化剤のモル比は、２．０：１．０〜１．０１：１．０、好ましくは１．３：１．０〜１．１：１．０で変えることができる。一実施形態では、カルボニル化剤に対してモル過剰のジオールを使用することが一般に好ましい。
【００２１】
いくつかの場合では、ポリカーボネートジオール（Ｖ）を製造するためのカルボニル化剤とジオールとの反応のための少なくとも１つの触媒、例えばエステル交換触媒を使用することが望ましい場合がある。適切なエステル交換触媒としては、これらに限定されないが、チタン化合物、例えば四塩化チタン、およびテトラアルコキシチタン、例えばテトラ−ｎ−ブトキシ−チタン、およびテトライソプロポキシチタン；金属スズおよびスズ化合物、例えば水酸化スズ（ＩＩ）、塩化スズ（ＩＩ）、ジブチルスズラウレート、ジブチルスズオキサイド、およびブチルスズトリス（エチルヘキサノエート）が挙げられる。上述したエステル交換触媒のうち、テトラ−ｎ−ブトキシチタン、テトライソプロポキシチタン、ジブチルスズラウレート、ジブチルスズオキサイド、ブチルスズトリス（エチルヘキサノエート）の１以上を用いることが好ましい。触媒は、エステル交換反応媒体において、少なくともエステル交換反応に有効な量で、例えば、ジオール反応物の重量を基準にして、１〜５，０００ｐｐｍ、好ましくは１０〜１，０００ｐｐｍの量で存在することになる。
【００２２】
ポリカーボネートジオール（Ｖ）を製造するために使用される反応条件は、ポリカーボネート（Ｖ）が得られる限り、広範に変化させることができる。例えば、特定の反応条件は、反応混合物を１１０〜２００℃の温度で周囲大気圧下で１〜２４時間、次いで１１０〜２６０℃、好ましくは１４０〜２４０℃の温度で１〜２０時間、次いで１４０〜２４０℃で０．１〜２０時間、２０ｍｍＨｇ以下に徐々に減圧して加熱することを含む。反応器は、好ましくは、生成した反応の副産物を除去するための手段、例えば蒸留塔を備えている。
【００２３】
ポリカーボネートジオール（Ｖ）は、有利にはＡＳＴＭ  Ｄ５２９６−１１、高性能サイズ排除クロマトグラフィーによるポリスチレンの分子量平均および分子量分布の標準試験方法により測定して４００〜５０００、好ましくは５００〜４０００、より好ましくは１５００〜３０００の数平均分子量、およびＡＳＴＭ  Ｅ２２２−１０、酢酸無水物アセチル化を用いた水酸基の標準試験法により測定して、２５〜２５０、好ましくは５０〜１２５のヒドロキシル価（ＫＯＨｍｇ／ｇ）を有することができる。
【００２４】
Ｂ．ヒドロキシル末端ポリウレタン（ＶＩ）およびイソシアネート末端ポリウレタン（ＶＩＩ）
ヒドロキシル末端ポリウレタン（ＶＩ）およびイソシアネート末端ポリウレタン（ＶＩＩ）は、当該分野で周知の任意の条件などのウレタン形成反応条件下でのウレタン形成反応のための触媒的に有効な量の触媒の非存在下または存在下で、上記の少なくとも１つのポリカーボネートジオール（Ｖ）を少なくとも１つの有機ポリイソシアネートと反応させることによって得ることができる。
【００２５】
適切な有機ポリイソシアネートは、式（ＶＩＩＩ）で表され得、
Ｑ（ＮＣＯ）ｚ    （ＶＩＩＩ）
ここでｚは２または３、好ましくは２であり、より好ましくはｚが２である構造（ＶＩＩＩ）の少なくとも１つのジイソシアネートおよびｚが３である構造（ＶＩＩＩ）の少なくとも１つのトリイソシアネートを有するポリイソシアネートの配合物、そして、Ｑはｚ価の有機基であり、好ましくは２価または３価の炭化水素基、例えば１〜３０個の炭素原子、好ましくは６〜２４個の炭素原子を含む脂肪族または脂環式基であり、または少なくとも１つのイソシアヌレート環、少なくとも１つのウレタン基または少なくとも１つの酸素原子を含む炭化水素から誘導された２価または３価の有機基である。炭化水素および少なくとも１つのウレタン基を含むポリイソシアネートは、ジイソシアネートまたはトリイソシアネートと３〜１０個の炭素原子のトリヒドロキシアルカンとの反応から調製することができる。
【００２６】
ヒドロキシル末端ポリウレタン（ＶＩ）およびイソシアネート末端ポリウレタン（ＶＩＩ）を調製する際に使用するのに適した有機ポリイソシアネートには、これらに限定されないが、ジイソシアネート、トリイソシアネート、ダイマー、トリマーおよびこれらの混合物が挙げられる。有用なポリイソシアネートの特定の例には、これらに限定されないが、水素化４，４’−ジフェニルメタンジイソシアネート、ヘキサメチレンジイソシアネート、イソホロンジイソシアネート、４，４’−ジシクロヘキシルメタンジイソシアネート、１，３，６−ヘキサメチレントリイソシアネート、１，６，１１−ウンデカントリイソシアネート、イソホロンジイソシアネートダイマー、イソホロンジイソシアネートトリマー、イソホロンジイソシアネートとトリオールなどとの反応生成物、およびこれらの混合物が挙げられる。イソホロンジイソシアネート、そのダイマーおよびトリマーおよびそれらの混合物は、本明細書での使用に好ましい。
【００２７】
一実施形態では、有機ポリイソシアネート（ＶＩＩＩ）は、２個のイソシアネート基を含む有機ポリイソシアネートと、３個のイソシアネート基を含む有機ポリイソシアネートとを含む混合物である。２個のイソシアネート基を含有する有機ポリイソシアネート対３個のイソシアネート基を含有する有機ポリイソシアネートのモル比は、１０：１〜１：１０、好ましくは２：１〜１：２、より好ましくは１．５：１〜１：１．５である。代表的で非限定的な２つのイソシアネート基を含む有機ポリイソシアネート。
【００２８】
連鎖延長反応は、連鎖延長ポリカーボネートジオール（Ｖ）の所望の特性に応じて種々の方法で行うことができる。例えば、種々の適切な鎖延長剤が本明細書に記載されているが、ポリイソシアネート（ＶＩＩＩ）は鎖延長剤としてよく適している。一実施形態では、少なくとも１つの鎖延長ポリカーボネートジオール（Ｖ）を有することが望ましい場合には、ヒドロキシル末端ポリウレタン（ＶＩ）を製造するよう、モル過剰のポリカーボネートジオール（Ｖ）をポリイソシアネート（ＶＩＩＩ）と連続的に混合することによって、少なくとも１つの鎖延長ポリカーボネートジオール（Ｖ）を製造することができる。鎖延長反応におけるモル過剰のポリカーボネートジオール（Ｖ）は、１：１より大きいＯＨ：ＮＣＯモル比を生成する。より特定の実施形態では、ＯＨ：ＮＣＯモル比は、ヒドロキシ末端ポリウレタン（ＶＩ）をもたらすために、１．１：１〜１０：１、さらにより具体的には１．５：１〜３：１、さらにより具体的には１．８：１〜２．２：１の範囲である。一実施形態では、反応性官能基が末端イソシアネート基である鎖延長ポリカーボネートジオール（Ｖ）を有することが望ましい場合、鎖延長ポリカーボネートジオール（Ｖ）は、イソシアネート末端ポリウレタン（ＶＩＩ）を製造するよう、モル過剰のポリイソシアネート（ＶＩＩＩ）をポリカーボネートジオール（Ｖ）と連続的に混合することによって製造することができる。連鎖延長反応におけるモル過剰のポリイソシアネート（ＶＩＩＩ）は、１：１未満のＯＨ：ＮＣＯモル比を生成する。より特定の実施形態では、ＯＨ：ＮＣＯのモル比は、イソシアネート末端ポリウレタン（ＶＩＩ）をもたらすよう、０．１：１〜０．９：１、さらにより具体的には０．３：１〜０．７：１、さらにより具体的には０．４５：１〜０．５５：１の範囲である。
【００２９】
ポリウレタン形成反応の条件は、２０〜１８０℃、好ましくは６０〜１３０℃の反応温度、１０〜３００キロパスカル、好ましくは５０〜１５０キロパスカル、より好ましくは１００キロパスカルの圧力、０．５０〜２４時間、好ましくは２〜８時間の反応時間を含む。連鎖延長反応は、ウレタン形成反応のために使用される触媒の非存在下または存在下で行うことができる。ウレタン形成反応のための公知および従来の触媒が考えられる。好適な触媒には、金属および非金属触媒が含まれる。本発明に有用な金属縮合触媒の金属部分の例には、スズ、チタン、ジルコニウム、鉛、鉄、コバルト、アンチモン、マンガン、ビスマスおよび亜鉛化合物が含まれる。第１または第２の中間生成物を製造するために使用される触媒の他の適切な非限定的な例は、当該技術分野において周知であり、様々な金属のキレート、例えば、アセチルアセトン、ベンゾイルアセトン、トリフルオロアセチルアセトン、エチルアセトアセテート、サリチルアルデヒド、シクロペンタノン−２−カルボキシレート、アセチルアセトンイミン、ビス−アセチルアセトン−アルキレンジイミン、サリチルアルデヒドイミンなどと、様々な金属、例えばＡｌ、Ｂｅ、Ｍｇ、Ｚｎ、Ｃｄ、Ｐｂ、Ｔｉ、Ｚｒ、Ｓｎ、Ａｓ、Ｂｉ、Ｃｒ、Ｍｏ、Ｍｎ、Ｆｅ、Ｃｏ、Ｎｉ、および酸化金属、例えばＭｏＯ２＋＋、ＵＯ２＋＋などから得ることができるもの；様々な金属のアルコラートおよびフェノレート、例えばＴｉ（ＯＲ）４、Ｓｎ（ＯＲ）４、Ｓｎ（ＯＲ）２、Ａｌ（ＯＲ）３、Ｂｉ（ＯＲ）３など、ここでＲは１〜１８個の炭素原子のアルキルまたはアリールであり、および様々な金属のアルコラートとカルボン酸、β−ジケトンおよび２−（Ｎ，Ｎ−ジアルキルアミノ）アルカノールとの反応生成物、例えば、この手順または同等の手順によって得られるチタンの公知のキレートが挙げられる。さらなる触媒としては、４価のスズ、３価および５価のＡｓ、ＳｂおよびＢｉの有機金属誘導体および鉄およびコバルトの金属カルボニル、ならびにそれらの組み合わせを含む。１つの特定の実施形態において、カルボン酸のジアルキルスズ塩である有機スズ化合物としては、非限定的な例として、ジブチルスズジアセテート、ジブチルスズジラウレート、ジブチルスズマレエート、ジラウリルスズジアセテート、ジオクチルスズジアセテート、ジブチルスズ−ビス（４−メチルアミノベンゾエート）、ジブチルスズジラウリルメルカプチド、ジブチルスズ−ビス（６−メチルアミノカプロエート）など、およびこれらの組合せを挙げることができる。同様に、別の特定の実施形態では、トリアルキルスズヒドロキシド、ジアルキルスズオキシド、ジアルキルスズジアルコキシド、またはジアルキルスズジクロライドおよびそれらの組み合わせを使用することができる。これらの化合物の非限定的な例としては、トリメチルスズヒドロキシド、トリブチルスズヒドロキシド、トリオクチルスズヒドロキシド、ジブチルスズオキサイド、ジオクチルスズオキサイド、ジラウリルスズオキサイド、ジブチルスズ−ビス（イソプロポキシド）、ジブチルスズ−ビス（２−ジメチルアミノペンチラート）、ジブチルスズジクロライド、ジオクチルスズジクロライドなど、および���れらの組合せが挙げられる。これらの触媒は、ポリカーボネートジオール（Ｖ）の重量を基準にして、０．００１〜５重量％、より具体的には０．００１〜２重量％、さらにより具体的には０．００５〜１重量％、さらにより好ましくは０．００５〜０．１重量％で用いられる。一実施形態では、触媒は、ポリカーボネートジオール（Ｖ）に対して２０ｐｐｍのＳｎまたは１２０ｐｐｍの触媒化合物、例えばジブチルスズジラウレート（ＤＢＴＤＬ）である。
【００３０】
Ｃ．湿気硬化性シリル基含有樹脂
上述したポリカーボネートジオール（Ｖ）、ヒドロキシル末端ポリウレタン（ＶＩ）およびイソシアネート末端ポリウレタン（ＶＩＩ）のシリル化は、好適なシリル化剤を使用して、好ましくは少なくとも９０％の完了、より好ましくは少なくとも９５％の完了で実施することができる。
【００３１】
ポリカーボネートジオール（Ｖ）、ヒドロキシル末端ポリウレタン（ＶＩ）およびそれらの混合物のシリル化は、イソシアナトシランとの反応によって達成することができる。適切なイソシアナトシランは、一般式（ＩＸ）のものであり、
【化５】
2019513848.tif 000008
ここで各Ｒ１は、独立して、１〜６個の炭素原子、好ましくは１〜３個の炭素原子のアルキル基であり、各Ｒ２は、独立して、１〜４個の炭素原子、好ましくは１〜３個の炭素原子のアルキル基またはフェニル基であり、Ｒ３は、１〜１２個の炭素原子、好ましくは１〜３個の炭素原子、より好ましくは３個の炭素原子の２価のアルキレン基であり、そしてａは１〜３の整数である。
【００３２】
そのようなイソシアナトシランの例には、これらに限定されないが、１−イソシアナトメチルトリメトキシシラン、２−イソシアナトエチルトリメトキシシラン、３−イソシアナトプロピルトリメトキシシラン、１−イソシアナトメチルトリエトキシシラン、２−イソシアナトエチルトリエトキシシラン、３−イソシアナトプロピルトリエトキシシラン、１−イソシアナトメチルメチルジメトキシシラン、３−イソシアナトプロピルメチルジメトキシシラン、１−イソシアナトメチルメチルジエトキシシラン、３−イソシアナトプロピルメチルジエトキシシラン、およびそれらの混合物が挙げられる。
【００３３】
イソシアネート末端ポリウレタン（ＶＩＩ）のシリル化は、イソシアネート末端ポリウレタン（ＶＩＩ）と、イソシアネートに対して反応性である少なくとも１つの官能基、例えば１級アミノ、２級アミノまたはメルカプト（スフヒドリル）を有する少なくとも１つのシランとの反応により達成することができる。有利には、シランは、一般式（Ｘ）の１級または２級アミノシランであり、
【化６】
2019513848.tif 000009
ここで各Ｒ１は、独立して、１〜６個の炭素原子、好ましくは１〜３個の炭素原子のアルキル基であり、各Ｒ２は、独立して、１〜４個の炭素原子、好ましくは１〜３個の炭素原子のアルキル基またはフェニル基であり、Ｒ３は、１〜１２個の炭素原子、好ましくは１〜３個の炭素原子、より好ましくは３個の炭素原子の２価のアルキレン基であり、Ｒ４は、１〜１２個の炭素原子のアルキル基、フェニル基、水素、または−Ｒ３ＳｉＲ２３−ａ（ＯＲ１）ａ基であり、好ましくは１〜４個の炭素原子のアルキルであり、そしてａは好ましくは１〜３の整数である。
【００３４】
１級および２級アミノシランの例には、これらに限定されないが、３−アミノプロピルトリメトキシシラン、３−アミノプロピルトリエトキシシラン、４−アミノ−３，３−ジメチルブチルトリメトキシシラン、４−アミノ−３，３−ジメチルブチルジメトキシメチルシラン、Ｎ−メチルアミノイソブチルトリメトキシシラン、Ｎ−エチルアミノイソブチルトリメトキシシラン、Ｎ−エチル−３−アミノ−２−メチルプロピルジエトキシメチルシラン、Ｎ−エチル−３−アミノ−２−メチルプロピルトリエトキシシラン、Ｎ−エチル−３−アミノ−２−メチルプロピルメチルジメトキシシラン、Ｎ−ブチル−３−アミノプロピルトリメトキシシラン、Ｎ−ブチル−３−アミノ−２−メチルプロピルトリメトキシシラン、Ｎ−エチル−４−アミノ−３，３−ジメチルブチルジメトキシメチルシラン、およびＮ−エチル−４−アミノ−３，３−ジメチルブチルトリメトキシシラン、Ｎ，Ｎ−ビス−（３−トリメトキシシリルプロピル）アミンなどが挙げられ、Ｎ−エチルアミノイソブチルトリメトキシシラン、Ｎ−エチル−４−アミノ−３，３−ジメチルブチルトリメトキシシラン、およびＮ−ブチル−３−アミノプロピルトリメトキシシランが好ましい。
【００３５】
ポリカーボネートジオール（Ｖ）、ヒドロキシル末端ポリウレタン（ＶＩ）および／またはそれらのイソシアナトシラン（ＩＸ）との混合物のシリル化のための条件としては、２０〜１８０℃、好ましくは６０〜１３０℃の反応温度、１０〜３００キロパスカル、好ましくは５０〜１５０キロパスカル、より好ましくは１００キロパスカルの圧力、および０．５０〜２４時間、好ましくは２〜８時間の反応時間を含む。
【００３６】
反応は、ウレタン形成反応を触媒するために使用される触媒の非存在下または存在下で行うことができる。ウレタン形成反応のための公知および従来の触媒が考えられる。適切な触媒には、ポリカーボネートジオール（Ｖ）、ヒドロキシル末端ポリウレタン（ＶＩ）および／またはそれらの混合物とポリイソシアネート（ＶＩＩＩ）との反応について上記したような金属および非金属触媒が含まれる。これらの触媒は、ポリカーボネートジオール（Ｖ）の重量を基準にして、０．００１〜５重量％、より具体的には０．００１〜２重量％、さらにより具体的には０．００５〜１重量％、さらにより好ましくは０．００５〜０．１重量％で用いられる。一実施形態では、触媒は、ポリカーボネートジオール（Ｖ）に対して２０ｐｐｍのＳｎまたはジブチルスズジラウレート、ジブチルスズジアセテートまたはジオクチルスズジアセテートのような１２０ｐｐｍ、０．０１２重量％の触媒化合物である。ヒドロキシル末端ポリウレタン（ＶＩ）の形成に使用される触媒は、ヒドロキシル末端ポリウレタン（ＶＩ）とイソシアネートシラン（ＩＸ）との反応においても使用することができることが考えられる。
【００３７】
ポリカーボネートジオール（Ｖ）、ヒドロキシル末端ポリウレタン（ＶＩ）および／またはそれらの混合物のヒドロキシル基対イソシアナトシラン（ＩＸ）のモル比は、０．７５：１．０〜１．５：１、好ましくは０．９５：１〜１．１である。一実施形態では、モル過剰のイソシアナトシラン（ＩＸ）が使用される。
【００３８】
一実施形態では、シリル化反応の完了時またはその付近に存在する過剰のイソシアナトシラン（ＩＸ）を活性水素含有化合物と反応させて、反応混合物からイソシアネート基の存在を排除する。活性水素含有化合物には、アルコール、ジオール、アミン、メルカプタン、ラクタムおよびそれらの混合物が含まれる。活性水素含有化合物の代表的および非限定的な例には、メタノール、エタノール、イソプロピルアルコール、ジエチルアミン、ジプロピルアミン、ピロリドン、カプロラクタム、およびそれらの混合物が含まれる。活性水素含有化合物は、シリル化反応の終わりまたはその近くに存在するイソシアナトシラン（ＩＸ）の残りのイソシアネート基に対してモル過剰で使用される。一実施形態では、反応混合物中に存在するイソシアネートの量は、ＡＳＴＭ  Ｄ２５７２−９７（２０１０）、ウレタン材料またはプレポリマーにおけるイソシアネート基の標準試験方法に従って測定される。
【００３９】
イソシアネート末端ポリウレタン（ＶＩＩ）とアミノシラン（Ｘ）とのシリル化の条件は、０〜１８０℃、好ましくは６０〜１３０℃の反応温度、１０〜３００キロパスカル、好ましくは５０〜１５０キロパスカル、より好ましくは１００キロパスカルの圧力、および０．５０〜２４時間、好ましくは２〜８時間の反応時間を含む。
【００４０】
反応は、ウレタン形成反応を触媒するために使用される少なくとも１つの触媒の非存在下または存在下で行うことができる。ウレタン形成反応のための公知および従来の触媒が考えられる。適切な触媒には、ポリカーボネートジオール（Ｖ）、ヒドロキシル末端ポリウレタン（ＶＩ）および／またはそれらの混合物とポリイソシアネート（ＶＩＩＩ）との反応について上記したような金属および非金属触媒が含まれる。これらの触媒は、イソシアナト末端ポリウレタン（ＶＩＩ）の調製に使用されるポリカーボネートジオール（Ｖ）の重量を基準にして、０．００１〜５重量％、より具体的には０．００１〜２重量％、さらにより具体的には０．００５〜１重量％、さらにより好ましくは０．００５〜０．１重量％で使用される。一実施形態では、触媒は、ポリカーボネートジオール（Ｖ）に対して、２０ｐｐｍのＳｎまたは１２０ｐｐｍのジブチルスズジラウレート、ジブチルスズジアセテートまたはジオクチルスズジアセテートなどの触媒化合物である。イソシアナト末端ポリウレタン（ＶＩＩ）の形成に使用される触媒は、イソシアナト末端ポリウレタン（ＶＩＩ）とアミノシラン（Ｘ）との反応にも使用することができることが考えられる。
【００４１】
イソシアナト末端ポリウレタン（ＶＩＩ）のイソシアネート基対アミノシランのモル比は、０．７５：１．０〜１．５：１、好ましくは０．９５：１〜１．１である。一実施形態では、モル過剰のアミノシランが使用される。一実施形態では、イソシアネート末端ポリウレタン（ＶＩＩ）中に存在するイソシアネートの量は、ＡＳＴＭ  Ｄ２５７２−９７（２０１０）、ウレタン材料またはプレポリマーにおけるイソシアネート基の標準試験方法に従って測定される。
【００４２】
一実施形態では、湿気硬化性シリル化樹脂（Ｉ）は、ＡＳＴＭ  Ｄ５２９６−１１、高性能サイズ排除クロマトグラフィーによるポリスチレンの分子量平均および分子量分布の標準試験方法に従って測定して、８００〜２０，０００、好ましくは１５００〜１０，０００、より好ましくは２，０００〜８，０００の数平均分子量を有する。
【００４３】
別の実施形態では、湿気硬化性シリル化樹脂（Ｉ）は、ＡＳＴＭ  Ｆ２６２５−０、示差走査熱量測定法による超高分子量ポリエチレンの融解エンタルピー、結晶化度および融点の測定のための標準試験方法に記載されているように、示差走査熱量測定（ＤＳＣ）によって測定される、湿気硬化性シリル化樹脂（Ｉ）の総重量に基づいて、１０重量％以下、好ましくは１重量％以下の結晶化度の結晶含量を有する。
【００４４】
さらに別の実施形態では、湿気硬化性シリル化樹脂（Ｉ）は、ＡＳＴＭ  Ｄ１０８４−０８、接着剤の粘度の標準試験方法で測定して、１００パスカル秒以下、好ましくは０．０５パスカル秒〜５０パスカル秒の粘度を有する。
【００４５】
一実施形態では、湿気硬化性シリル化樹脂は、式（Ｉ）の構造を有し、ここでＲ１はメチルまたはエチルであり；Ｒ２は、メチレン、エチレン、プロピレン、２−メチルエチレンまたは２−メチルプロピレンであり；Ｒ４はメチル、エチルまたはブチルであり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は２価の１〜６個の炭素原子のアルキレン基または６〜１０個の炭素原子のシクロアルキレン基であり；ａは２または３、好ましくは３であり、ｂは１であり、ｃは０、１または２であり、ｍは５〜１５であり；ｎは５〜１５である。
【００４６】
別の実施形態において、湿気硬化性シリル化樹脂は、式（Ｉ）の構造を有し、ここでＲ１はメチルまたはエチルであり；Ｒ２は、メチレン、エチレン、プロピレン、２−メチルエチレンまたは２−メチルプロピレンであり；Ｒ４はメチル、エチルまたはブチルであり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は
【化７】
2019513848.tif 000010
ここでＧは上記定義通りであり；ａは２または３、好ましくは３であり、ｂは１であり、ｃは０、１または２であり；ｍは５〜１５であり；ｎは５〜１５である。
【００４７】
さらに別の実施形態において、組成物は、（ｉ）少なくとも１つの式（Ｉ）の湿気硬化性シリル化樹脂、ここでＲ１０は
【化８】
2019513848.tif 000011
および（ｉｉ）少なくとも１つの式（Ｉ）の湿気硬化性シリル化樹脂、ここでＲ１０は２価の１〜６個の炭素原子のアルキレン基または６〜１０個の炭素原子のシクロアルキレン基である、を含む。少なくとも１つの（ｉ）および少なくとも１つの（ｉｉ）を含む組成物は、１つの実施態様において（ｉ）対（ｉｉ）のモル比が０．３：１．５〜１．５：０．３、別の実施態様において０．７：１．０〜１．０：０．７で有する。
【００４８】
一実施形態では、湿気硬化性シリル化樹脂は、式（Ｉ）の構造を有し、ここでＲ１はメチルまたはエチルであり；Ｒ２は、メチレン、エチレン、プロピレン、２−メチルエチレンまたは２−メチルプロピレンであり；Ｒ４は水素であり；Ｒ５は２価の１〜６個の炭素原子のアルキレン基または６〜１０個の炭素原子のシクロアルキレン基であり：Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は２価の１〜６個の炭素原子のアルキレン基または６〜１０個の炭素原子のシクロアルキレン基であり；ａは２または３、好ましくは３であり、ｂは０であり、ｃは０、１または２であり；ｍは５〜１５であり；ｎは５〜１５である。
【００４９】
一実施形態において、湿気硬化性シリル化樹脂は、式（Ｉ）の構造を有し、ここでＲ１はメチルまたはエチルであり；Ｒ２は、メチレン、エチレン、プロピレン、２−メチルエチレンまたは２−メチルプロピレンであり；Ｒ４は水素であり；Ｒ５は２価の１〜６個の炭素原子のアルキレン基または６〜１０個の炭素原子のシクロアルキレン基であり；Ｒ７は１，４−ブチレン、１，６−ヘキシレンまたは１，８−オクチレンであり；Ｒ８は、１，５−ヘキシレン、１，７−ヘプチレンまたは１，９−ノニレンであり；Ｒ１０は、
【化９】
2019513848.tif 000012
；ａは２または３、好ましくは３であり、ｂは０であり、ｃは０、１または２であり；ｍは５〜１５であり；ｎは５〜１５である。
【００５０】
さらなる実施形態では、組成物は、（ｉｉｉ）少なくとも１つの式（Ｉ）の湿分硬化性シリル化樹脂、ここでＲ１０は、
【化１０】
2019513848.tif 000013
および（ｉｖ）少なくとも１つの式（Ｉ）の湿気硬化性シリル化樹脂、ここでＲ１０は２価の１〜６個の炭素原子のアルキレン基または６〜１０個の炭素原子のシクロアルキレン基である、を含む。少なくとも１つの（ｉｉｉ）および少なくとも１つの（ｉｖ）を含む組成物は、（ｉｉｉ）対（ｉｖ）のモル比が０．３：１．５〜１．５：０．３で有する。
【００５１】
Ｄ．コーティング組成物
本発明の別の態様によれば、湿気硬化性シリル化樹脂（Ｉ）およびそれに加えて、公知および従来のコーティング組成物に通常含まれる１以上の他の成分を含む湿気硬化性コーティング組成物が提供される。コーティング組成物は、一般に、コーティング組成物の総重量に基づいて、１〜１００重量％、好ましくは５〜５０重量％の湿気硬化性シリル化樹脂（Ｉ）を含有することができる。
【００５２】
湿気硬化性コーティング組成物の配合に使用することができる追加の成分としては、硬度、耐引掻き性および耐候性を改善するためのオルガノアルコキシシランおよびシリコーンハードコート、熱的性質を改善し、コーティングを着色するための金属微粒子および金属酸化物微粒子、硬化触媒、レベリング剤、酸化防止剤、ＵＶ安定剤、染料、充填剤、反応性官能基を含有するシランのような接着促進剤、および溶媒がある。これらの追加の成分の組み合わせも使用することができる。
【００５３】
適切なオルガノアルコキシシランには、部分縮合物を形成することができるメチルトリメトキシシラン、メチルトリエトキシシラン、テトラエトキシシラン、エチルトリエトキシシラン、ジエチルジエトキシシラン、テトラメトキシシラン、ジメチルジメトキシシランまたはそれらの混合物が含まれる。使用される場合、オルガノアルコキシシランおよび／またはその部分縮合物は、全ての湿気硬化性コーティング組成物の重量パーセントに基づいて、０．５〜５０重量％、好ましくは３〜２０重量％のレベルで存在することができる。
【００５４】
湿気硬化性コーティング組成物に含まれ得る金属微粒子および金属酸化物微粒子には、亜鉛、チタン、鉄、アルミニウム、コバルト、鉄、銅、マグネシウム、マンガン、アンチモン、鉛、およびそれらの組合せの金属および金属酸化物が含まれる。金属微粒子および金属酸化物微粒子は、湿気硬化性シリル化樹脂（Ｉ）を含有する組成物の熱伝導率および／または導電性を改善するために、湿気硬化性シリル化樹脂（Ｉ）を含有する組成物と接触している金属基材の耐食性を改善するために、または前記組成物に色素形成を加えるために、使用することができる。例えば、粒状の鉄および酸化鉄は、湿気硬化性シリル化樹脂（Ｉ）を含む組成物を通る熱の移送を改善する。湿気硬化性シリル化樹脂（Ｉ）および粒状亜鉛（粉末）を含有する組成物は、鉄または鋼のような金属表面を腐食から保護する。湿気硬化性シリル化樹脂（Ｉ）を含有する組成物を着色するために、種々の金属酸化物を使用することができる。代表的および非限定的な顔料には、ベンガラ、イエローオーカー、白色鉛、アズライト、スマルト、ウルトラマリンが含まれ、この目的のために使用することができる。使用する場合、粒状金属および／または金属酸化物は、湿気硬化性コーティング組成物の総重量に基づいた重量％で、湿気硬化性コーティング組成粒中に０．１〜８０重量％、好ましくは５〜４０重量％のレベルで組み込むことができる。
【００５５】
必要に応じて、本発明の湿気硬化性コーティング組成物は、硬化時間を短縮するために、公知または従来の量の縮合触媒を含むことができる。適切な硬化触媒には、金属触媒および非金属触媒が含まれる。硬化触媒には、湿気硬化性シリル化樹脂を調製するために使用された触媒が含まれる。本発明において有用な金属硬化触媒の金属部分の例には、これらに限定されないが、スズ、チタン、ジルコニウム、鉛、鉄、コバルト、アンチモン、マンガン、ビスマスおよび亜鉛化合物を含む。硬化触媒の他の適切な非限定的な例には、様々な金属のキレート、例えば、アセチルアセトン、ベンゾイルアセトン、トリフルオロアセチルアセトン、エチルアセトアセテート、サリチルアルデヒド、シクロペンタノン−２−カルボキシレート、アセチルアセトンイミン、ビス−アセチルアセトン−アルキレンジイミン、サリチルアルデヒドイミンなどと、様々な金属、例えばＡｌ、Ｂｅ、Ｍｇ、Ｚｎ、Ｃｄ、Ｐｂ、Ｔｉ、Ｚｒ、Ｓｎ、Ａｓ、Ｂｉ、Ｃｒ、Ｍｏ、Ｍｎ、Ｆｅ、Ｃｏ、Ｎｉ，および金属酸化物イオン、例えばＭｏＯ２＋＋、ＵＯ２＋＋とから得られるもの；様々な金属のアルコラートおよびフェノレート、例えば、Ｔｉ（ＯＲ）４、Ｓｎ（ＯＲ）４、Ｓｎ（ＯＲ）２、Ａｌ（ＯＲ）３、Ｂｉ（ＯＲ）３など、ここでＲは１〜１８個の炭素原子のアルキルまたはアリールであり、および種々の金属のアルコラートとカルボン酸、ベータ−ジケトンおよび２−（Ｎ，Ｎ−ジアルキルアミノ）アルカノールとの反応生成物、例えば、この手順または同等の手順によって得られるチタンの公知のキレートが含まれる。更なる硬化触媒には、４価のスズ、３価および５価のＡｓ、ＳｂおよびＢｉの有機金属誘導体、および鉄およびコバルトの金属カルボニル、およびそれらの組み合わせを含む。特定の一実施形態では、カルボン酸のジアルキルスズ塩である有機スズ化合物は、非限定的な例のジブチルスズジアセテート、ジブチルスズジラウレート、ジブチルスズマレエート、ジラウリルスズジアセテート、ジオクチルスズジアセテート、ジブチルスズ−ビス（４−メチルアミノベンゾエート）、ジブチルスズジラウリルメルカプチド、ジブチルスズ−ビス（６−メチルアミノカプロエート）など、およびこれらの組合せを含むことができる。同様に、別の特定の実施形態では、ジアルキルスズヒドロキシド、ジアルキルスズジアルコキシド、またはジアルキルスズジクロライドおよびそれらの組合せを使用することができる。これらの化合物の非限定的な例には、トリメチルスズヒドロキシド、トリブチルスズヒドロキシド、トリオクチルスズヒドロキシド、ジブチルスズオキシド、ジオクチルスズオキシド、ジラウリルスズオキシド、ジブチルスズ−ビス（イソプロポキシド）、ジブチルスズ−ビス（２−ジメチルアミノペンチラート）、ジブチルスズジクロライド、ジオクチルスズジクロライドなど、およびこれらの組合せが含まれる。
【００５６】
これらの触媒は、ポリカーボネートジオール（Ｖ）の重量を基準にして、０．００１〜５重量％、より具体的には０．００１〜２重量％、さらにより具体的には０．００５〜１重量％、さらにより好ましくは０．００５〜０．１重量％で使用される。一実施形態では、触媒は、湿気硬化性シリル化樹脂（Ｉ）に対して、２０ｐｐｍのＳｎまたは１２０ｐｐｍのジブチルスズジラウレート、ジブチルスズジアセテートまたはジオクチルスズジアセテートなどの触媒化合物である。
【００５７】
本明細書の湿気硬化性コーティング組成物は、レベリング剤として１以上の界面活性剤を含むこともできる。適切なレベリング剤の例としては、フッ素化界面活性剤、例えばＦＬＵＯＲＡＤ（商標）（３Ｍ  Ｃｏｍｐａｎｙ）、シリコーンポリエーテル、例えばＳｉｌｗｅｔ（登録商標）およびＣｏａｔＯＳｉｌ（登録商標）（Ｍｏｍｅｎｔｉｖｅ  Ｐｅｒｆｏｒｍａｎｃｅ  Ｍａｔｅｒｉａｌｓ，  Ｉｎｃ．）、およびＢＹＫ（ＢＹＫ  Ｃｈｅｍｉｅ）が含まれる。
【００５８】
湿気硬化性コーティング組成物はまた、ベンゾトリアゾールのような公知のまたは従来の量で使用される１以上のＵＶ吸収剤を含むことができる。好ましいＵＶ吸収剤は、シランと共縮合できるものである。ＵＶ吸収剤の具体例としては、４−［ガンマ−（トリメトキシシリル）プロポキシ］−２−ヒドロキシベンゾフェノン、および４−［ガンマ−（トリエトキシシリル）プロポキシ］−２−ヒドロキシベンゾフェノン、および４，６−ジベンゾイル−２−（３−トリエトキシシリルプロピル）レゾルシノールが含まれる。シランと共縮合することができる好ましいＵＶ吸収剤が使用される場合、ＵＶ吸収剤は、コーティング組成物を基材に適用する前に、コーティング組成物を完全に混合することによって、他の反応種と共縮合する。ＵＶ吸収剤を共縮合することにより、風化中に遊離ＵＶ吸収剤が環境に浸出することによって生じるコーティング性能の損失が防止される。
【００５９】
本明細書の湿気硬化性コーティング組成物はまた、公知または従来の量の１以上の酸化防止剤、例えばヒンダードフェノール（例えばＣｉｂａ  Ｓｐｅｃｉａｌｔｙ  Ｃｈｅｍｉｃａｌｓ製のＩＲＧＡＮＯＸ（登録商標））、染料（例えばメチレングリーン、メチレンブルーなど）、充填剤および通常の量の他の公知の慣用の添加剤を含むことができる。
【００６０】
一実施形態では、本明細書の湿気硬化性コーティング組成物は、その成分を任意の順序で混合することによって調製することができる。
【００６１】
コーティング組成物は、ＰＨＣ５８７（Ｍｏｍｅｎｔｉｖｅ  Ｐｅｒｆｏｒｍａｎｃｅ  Ｍａｔｅｒｉａｌｓ，  Ｉｎｃ．）などのシリコーン熱ハードコート組成物の後添加によって調製することができる。この調製方法を用いる場合、本明細書の湿気硬化性シリル化樹脂（Ｉ）のシラン部分がシリコーンハードコート組成物の部分的に縮合された混合物と共縮合するための時間を考慮に入れることが重要である。得られた混合物のｐＨをさらに調節することができる。
【００６２】
湿気硬化型コーティング組成物は、固形分を所定のレベルに調整するための有機溶剤を１以上含有していてもよい。適切なそのような溶媒としては、メタノール、エタノール、プロパノール、イソプロパノール、およびブタノールなどのＣ１−Ｃ４アルカノール、エチレングリコール、１，３−プロパンジオール、１，４−ブタンジオール、ジエチレングリコール、およびジプロピレングリコールなどのグリコール、プロピレングリコールモノメチルエーテル、およびプロピレングリコールジメチルエーテルなどのグリコールエーテル、キシレンのような芳香族溶媒、ヘキサン、ヘプタンおよびシクロヘキサンのようなアルカンおよびシクロアルカン、および酢酸メチル、酢酸エチル、酢酸ｎ−ブチル、２−アセチルオキシエタノール、２−アセチルオキシ−２−メチルエタノール、およびそれらの混合物などのエステルが含まれる。必要に応じて、ジメチルケトン、メチルエチルケトン、ジアセトンアルコール、ブチルセロソルブなどのような水混和性極性溶媒を溶媒系として、または溶媒系中に含めることができる。任意の溶媒で任意に調整した後、本明細書の湿気硬化性コーティング組成物は、有利には、組成物の総重量を基準にした溶媒の重量％で、１〜９９重量％の溶媒、好ましくは１０〜７０重量％の溶媒、好ましくは２０〜４０重量％の溶媒含む。
【００６３】
本明細書の湿気硬化性コーティング組成物は、実質的に水を含まず、例えば、一実施形態では、０〜２００ｐｐｍの水を含み、別の実施態様では、０〜５０ｐｐｍの水を含むことが一般的に好ましい。必要に応じて、貯蔵中に湿気硬化性樹脂成分の望ましくない加水分解／縮合を防止または抑制するために、公知および従来の量で水分除去剤、例えばビニルトリメトキシシランを湿気硬化性組成物に添加することができる。
【００６４】
必要に応じてプライマーを使用することができるが、有利には、本発明の湿気硬化性コーティング組成物は、プライマーの事前適用なしに、選択された基材の表面、例えばセラミック、ポリマーまたは金属の表面に直接適用される。
【００６５】
セラミック基材の例には、花崗岩および大理石のような建築石、セラミックタイル、あらゆる種類のガラスおよびガラス質材料などが含まれる。ポリマー基材の例には、ポリカーボネート、アクリルポリマー、例えば、ポリ（メチルメタクリレート）など、ポリエステル、例えば、ポリ（エチレンテレフタレート）、ポリ（ブチレンテレフタレート）など、ポリアミド、ポリイミド、アクリロニトリル−スチレンコポリマー、スチレン−アクリロニトリル−ブタジエンターポリマー、ポリ塩化ビニル、ポリエチレンなどが含まれる。金属基材の例には、アルミニウム、銅、亜鉛、鉄、スズ、およびこれらの金属を含む合金、例えば、真鍮、すべてのタイプの鋼、例えば冷間圧延鋼、ステンレス鋼、亜鉛メッキ鋼などが含まれる。
【００６６】
湿気硬化性コーティング組成物は、噴霧、浸漬、ロールコーティングなどのいくつかの公知のまたは従来のコーティング方法のいずれかを用いて選択された基材の表面に適用され、続いてコーティング層を湿潤硬化させることができる。
【実施例】
【００６７】
以下の実施例は、説明することを意図するものであって、決して本発明の範囲を限定するものではない。明示しない限り、すべてのパーセンテージは、示された組成物の総重量を基準にした重量によるものであり、そしてすべての温度は摂氏である。
【００６８】
例１：１，６ヘキシルおよび１，５ペンチル基を含むポリカーボネートジオール、イソホロンジイソシアネート、イソホロンジイソシアネートトリマーおよびＮ−エチル−３−アミノ−２−メチルプロピルトリメトキシシランの反応から誘導される湿気硬化性シリル化樹脂の調製
メカニカルスターラー、滴下漏斗、還流冷却器および窒素ラインを備えた５００ｍＬ丸底フラスコに、ポリカーボネートジオールＡ（４５モル％の１，６−ヘキシル基および５５モル％の１，５−ペンチル基を含有するヒドロキシル末端ポリカーボネート、５６のヒドロキシル価、１００１．５グラム／モルの当量、１２４．３１グラム、０．０６２１モル）およびＳｏｌｖｅｓｓｏ  １００芳香族溶媒（５２グラム、ＥｘｘｏｎＭｏｂｉｌから入手）が充填された。混合物を窒素下で撹拌し、９０℃に加熱した。イソホロンジイソシアネート（３１．１７グラム、０．１４０２モル）およびブチルアセテート中のイソホロンジイソシアネートトリマー（８０．２９グラム、０．０８４モル、商品名Ｔｏｌｏｎａｔｅ（商標）ＩＤＴ  ７０ＢでＶｅｎｃｏｒｅ  Ｘ  Ｃｈｅｍｉｃａｌから入手）の混合物を加えて９０℃で２．５時間反応させた。反応混合物のＦＴＩＲスペクトルは、いかなる残留ヒドロキシル基も検出しなかった。中間体の粘度は１０．２パスカル秒であった。Ｎ−エチル−３−アミノ−２−メチルプロピルトリメトキシシラン（８９．３１グラム、０．４モル、Ｍｏｍｅｎｔｉｖｅ  Ｐｅｒｆｏｒｍａｎｃｅ  Ｍａｔｅｒｉａｌｓから商品名Ａ−Ｌｉｎｋ＊１５シランで入手）を９０℃で加えた。反応混合物を発熱反応させ、混合物を１１８℃に加熱した。混合物を９０℃で１．１５時間撹拌し、次いで４６．５℃に冷却した。ＦＴＩＲ分析は、イソシアネート含量が検出できないことを示した。反応生成物の粘度は２７．７８パスカル秒であった。ビニルトリメトキシシラン（３．０グラム）を乾燥剤として加えた。最終粘度は２３．６５パスカル秒であった。
【００６９】
例２−５．例１の湿気硬化性シリル化樹脂を含有するコーティング組成物、および比較例Ａ、市販コーティングＰＳＸ−１００１の冷延鋼パネルへの適用および硬化コーティングの試験
コーティング組成物は、表１に記載の成分を用いて調製した。
【００７０】
【表３】
2019513848.tif 000014
【００７１】
例１の湿気硬化性シリル化樹脂を含有する粉砕ペーストの形態の濃縮物を調製した。Ｃｏｗｌｅｓ粉砕ブレードを備えたミキサーに確実に固定された１リットルのプラスチックビーカーに、粉砕用のＺｒＯビーズ３００グラムを加えた。次いで、例１の湿気硬化性シリル化樹脂（１２５グラム）をビーカーに加え、続いてＲ１０３  ＴｉＯ２顔料（１００グラム、ＤｕＰｏｎｔから入手）を加えた。ミキサーは、樹脂および顔料がともに均一に混合されるまで、Ｃｏｗｌｅｓ  Ｍｉｌｌ粉砕を中高速に設定した。混合物が均一のようになると、Ｓｏｌｖｅｓｓｏ  １００芳香族溶媒（１００グラム）を混合物に添加し、ミキサーを約３５分間高速に設定した。３５分後、Ｈｅｇｍａｎグラインドが検査され、粉砕の品質が決定された。約５のＨｅｇｍａｎグラインド評価が達成された。この時点で、粉砕ペーストを濾過して回収した。同様の手順を用いて、Ｓｏｌｖｅｓｓｏ芳香族溶媒の代わりにｎ−ブチルアセテートを使用してグラインドを調製した。
【００７２】
表１に記載のコーティング組成物を、Ｋｏｎｉｇ硬度、ＱＵＶ安定性、耐腐食性および耐溶剤性について評価した。比較例Ａは、商品名ＰＳＸ  １００１で入手可能のＰＰＧ製の市販のコーティングであった。
【００７３】
Ａ．冷間圧延鋼パネルの調製と洗浄
例２〜５および比較例Ａの湿気硬化性コーティング組成物の試験に用いた金属基材は、ＡＣＴ試験パネルから入手可能な冷間圧延鋼ＡＰＲ１０１８４であった。
【００７４】
冷間圧延鋼試験パネル用の洗浄溶液は、０．０６重量％のＴｒｉｔｏｎ  Ｘ−１００、０．５２重量％のメタケイ酸ナトリウム（無水）、０．４９重量％の炭酸ナトリウム（無水）、０．３５重量％の二塩基性リン酸ナトリウム（無水）、それぞれＡｌｄｒｉｃｈから入手可能、および９８．５７重量％の脱イオン水を含む。洗浄液を６５〜７０℃に加熱した。冷間圧延鋼試験パネルを加熱された洗浄溶液中に撹拌下で２〜３分間浸漬して、あらゆる油汚染物質を除去した。次いで、パネルを洗浄溶液から取り出し、直ちに脱イオン水ですすいだ。キムワイプ（Ｋｉｍｗｉｐｅ）  Ｋｉｍｔｅｃｈ  Ｄｅｌｉｃａｔｅ  Ｔａｓｋ  Ｗｉｐｅｒｓ（Ｋｉｍｂｅｒｌｙ  Ｃｌａｒｋ）は、洗浄されたパネルを拭くために使用された。次いで、パネルを水で軽く噴霧して、洗浄したパネルの水分を測定した。パネルに水のビーディングが示された場合、上述の洗浄手順を繰り返した。すすぎ水が連続した光沢を形成すると、洗浄したパネルをキムワイプワイパーで乾燥させた。
【００７５】
洗浄し乾燥したパネルを、その後、スピードブラスター（Ｚｅｎｄｅｘ  Ｔｏｏｌ  Ｃｏｒｐｏｒａｔｉｏｎ）を用いてサンドブラスト処理に供した。パネルをサンドブラストで粗面化した後、パネルを上記の手順を用いて再洗浄した。
【００７６】
Ｂ．湿気硬化性コーティング組成物のスプレー適用
比較のために、ＰＳＸ１００１（アクリルポリシロキサン、ＰＰＧ  Ｉｎｄｕｓｔｒｉｅｓ）を一成分湿気硬化性コーティング組成物（対照コーティング組成物、比較例Ａとする）に配合した。
【００７７】
例２および３のコーティング組成物および上述の対照コーティング組成物、比較例Ａを、１０．１６ｃｍ×１５．２４ｃｍ（４インチ×６インチ）の寸法を有するむき出しのサンドブラスト処理し清浄した冷間圧延鋼試験パネルに噴霧することによって個別に適用した。噴霧は、ＳｔａｒｔｉｎｇＬｉｎｅ  ＨＶＬＰ重力供給サイフォンスプレーハンドスプレーガン（ＤｅＶｉｌｂｉｓｓ）を用いて行った。２つの湿気硬化性コーティング組成物のそれぞれを１０５４．６ｇ／ｃｍ２（１５ポンド／インチ２）の壁圧で噴霧した。噴霧技術は、約５．０〜７．０ミルの乾燥コーティング厚さが適用されるまで、噴霧技術は、約２５．４ｍ／分（１０００インチ／分）の速度でパネル上にスプレーを端から端にスイープし、パネルをスイープごとに約５．０８ｃｍ（２インチ）で上下させた。
【００７８】
Ｃ．硬化時間とコンディショニング
試験パネルを湿気硬化性コーティング組成物でコーティングした後、コーティングを周囲条件下で少なくとも７日間湿気硬化させた。
【００７９】
周囲湿気硬化の１週間後、例２および３の硬化したコーティング組成物のそれぞれでコーティングされた２枚のパネル、および比較例Ａの硬化した対照コーティング組成物でコーティングされた２枚のパネルを、それらは、耐水性テープ（３Ｍから入手可能）で逆の（コーティングされていない）側部および縁部で覆った。鋭利なステンレス鋼切削工具を使用して、パネルの中央部に沿って１０．１６ｃｍ（４インチ）の長さの線でコーティングされた側面を刻んだ。試験パネルは、塩水噴霧試験（Neutral Salt Spray Testing）ブースに入れられた。次いで、試験パネルを、以下に記載する塩水噴霧試験条件下で３週間試験した。
【００８０】
Ｄ．塩水噴霧試験
塩噴霧試験は、ＡＳＴＭ  Ｂ１１７−９０「塩噴霧（ＦＯＧ）試験の標準試験方法」に従って実施した。
【００８１】
試験ブースで３週間後、例２および３のコーティング組成物でコーティングされたパネルおよび比較例Ａの対照コーティング組成物でコーティングされたパネルを取り出し、乾燥させた。
【００８２】
完全に乾燥すると、試験パネルを高圧空気ブラストに供して、引っ掻いた領域から剥離した可能性のあるコーティングを緩めた。高圧空気ブラストはまた、コーティングとサンドブラストされた基材との間の塩溶液のアンダーカットによるコーティング表面の下で発生した可能性がある層間剥離の量を決定するためにも用いられた。
【００８３】
引っ掻いた線の近くで発生した腐食の量は、最小長さ、最大長さおよび平均長さについて引っ掻いた線に垂直な腐食の長さをミリメートル単位で測定することによって決定した。平均長さは、１３．９７ｃｍ（５．５インチ）の間隔で腐食を測定し、５つのデータ点を合計し、次いで５で割ることによって決定した。腐食試験の結果を表２に示す。
【００８４】
【表４】
2019513848.tif 000015
【００８５】
Ｅ．Ｋｏｎｉｇ振り子硬度試験
ＡＳＴＭ  Ｄ−４３６６−９５、振り子ダンピング試験による有機塗料の硬さの標準試験方法、試験方法Ａ−Ｋｏｎｉｇ振り子硬度試験
Ｋｏｎｉｇ硬度は、コーティングの最初の適用から異なる時間で測定した。結果を表３に示す。
【００８６】
【表５】
2019513848.tif 000016
【００８７】
Ｆ．耐薬品性試験
コーティングされた試験パネルの耐薬品性についても試験され、小さなバイアルに溶媒を入れ、バイアルの頂部に綿を詰め、バイアルをコーティング試験表面上に迅速に反転させ、それによって溶媒で飽和した綿球をパネルのコーティングされた表面と接触させることにより、試験された。次にバイアルをコーティング表面に２４時間固定した。コーティングの薬剤および／または溶媒耐性を評価するために、２４時間後に目視検査を行った。５つの溶媒、すなわちアセトン、エタノール、ＭＥＫ、トルエンおよびキシレン、酸性溶液およびアルカリ性溶液を試験した。
【００８８】
結果を表４に示す。数値は連続体を表し、１はパネルから非常にひどく剥離したコーティングを表し、２は、非常に損傷しているがパネルに結合したままのコーティングを表し、３は、損傷し、曇ってエッチングされているが、パネルに結合したままであるコーティングを示し、４は、化学的に露出された表面と化学的に露出されていない表面との間に弱い輪郭線を形成したコーティングを表し、そして５は、コーティングの外観の変化がないことを表している。
【００８９】
【表６】
2019513848.tif 000017
【００９０】
２４時間後に、対照コーティング、比較例Ａは、は、アセトン、ＭＥＫ、トルエンおよびキシレンに暴露された場合、ひどく損傷されており、そして値が１となり、エタノールおよび１０％ＨＣｌおよび１０％ＮａＯＨ水溶液については損傷されエッチングされており、そして値が２．７〜３．５となった。対照的に、例２および３のコーティング組成物は、２４時間コーティングと接触した、溶媒から非常に弱い円形しか示さず、そして値が４〜４．８となり、酸性またはアルカリ性溶液に対する損傷はなく、そして値が５となった。
【００９１】
Ｇ．ＵＶ照射に対する耐環境性
ＵＶ照射前後の試験片の色を測定した。紫外線照射への曝露は、ＡＳＴＭ  Ｄ−４５８７−０５、ペイントおよび関連するコーティングの蛍光ＵＶ濃縮暴露のための標準的技法に従って実施した。色はコニカミノルタ（Ｋｏｎｉｃａ  Ｍｉｎｏｌｔａ）ＣＲ−４００装置を用いて測定し、Ｌ＊、ａ＊およびｂ＊色をもたらした。結果を表５に示す。
【表７】
2019513848.tif 000018
本発明のコーティング組成物、例２および３は、５８日間の紫外線照射ＡおよびＢへの暴露後のｂ＊コーディネートの変化が少なかった。
【００９２】
コーティング試験片の光沢は、ＡＳＴＭ  Ｄ３２３−８９、紫外線照射への曝露５８日前後の鏡面光沢の標準試験方法に従って測定した。光沢データを表６に示す。
【００９３】
【表８】
2019513848.tif 000019
【００９４】
例６．１，６ヘキシルおよび１，５ペンチル基を含有するポリカーボネートジオール、イソホロンジイソシアネート、およびＮ−エチル−３−アミノ−２−メチルプロピルトリメトキシシランの反応から誘導される湿気硬化性シリル化樹脂の調製
メカニカルスターラー、滴下漏斗、還流冷却器および窒素ラインを備えた５００ｍＬ丸底フラスコに、ポリカーボネートジオールＡ（４５モル％の１，６−ヘキシル基および５５モル％の１，５−ペンチル基を含有するヒドロキシル末端ポリカーボネート、５６のヒドロキシル価、１００１．５グラム／モルの当量、２００グラム、０．１モル）およびＳｏｌｖｅｓｓｏ  １００芳香族溶媒（１１３グラム、ＥｘｘｏｎＭｏｂｉｌから入手）が充填された。混合物を窒素下で撹拌し、加熱した。イソホロンジイソシアネート（３６．２グラム、０．１６３モル）を加えて、反応混合物が残留ヒドロキシル基を検出しなくなるまで数時間反応させた。Ｎ−エチル−３−アミノ−２−メチルプロピルトリメトキシシラン（２８．８８ｇ、０．１３モル、商品名Ａ−Ｌｉｎｋ＊  １５シランのＭｏｍｅｎｔｉｖｅ  Ｐｅｒｆｏｒｍａｎｃｅ  Ｍａｔｅｒｉａｌｓから入手）を加えた。イソシアネート含量が検出されなくなるまで混合物を撹拌した。
【００９５】
例４の手順を使用して、表７の成分を有するコーティング組成物を調製した。
【００９６】
【表９】
2019513848.tif 000020
【００９７】
コーティングの特性は以下の通りである。
【００９８】
Ｋｏｎｉｇ硬度：５６日後に５
【００９９】
初期色：Ｌ＊＝９６．２３；  ａ＊＝−１．４１；  ｂ＊＝０．１２
【０１００】
初期光沢：２０°＝６６．８；  ６０°＝８０．６；  ８０°＝９３．３
【０１０１】
５０℃のエージング後の粘度：  ２１日；１．５９パスカル秒
【０１０２】
コーティング組成物は、２１日間エージングさせた後、１．５９パスカル秒の低粘度と、８０°の角度で９３．３の高い初期光沢を有していた。
【０１０３】
比較例Ｂ：１，６ヘキシル基を含むポリカーボネートジオール、イソホロンジイソシアネート、およびＮ−エチル−３−アミノ−２−メチルプロピルトリメトキシシランの反応から調製される湿気硬化性シリル化樹脂の調製
メカニカルスターラー、滴下漏斗、還流冷却器および窒素ラインを備えた５００ｍＬ丸底フラスコに、ポリカーボネートジオールＢ（１，６−ヘキシル基を含有するヒドロキシル末端ポリカーボネート、５６のヒドロキシル価、１００１．５グラム／モルの当量、融点５０℃、２００グラム、０．１モル）およびキシレン芳香族溶媒（１１４グラム）が充填された。混合物を窒素下で撹拌し、加熱した。イソホロンジイソシアネート（３６．８グラム、０．１６６モル）を添加し、反応混合物が残留ヒドロキシル基を全く検出しなくなるまで数時間反応させた。Ｎ−エチル−３−アミノ−２−メチルプロピルトリメトキシシラン（２８．７９グラム、０．１３モル、商品名Ａ−Ｌｉｎｋ＊１５シランでＭｏｍｅｎｔｉｖｅ  Ｐｅｒｆｏｒｍａｎｃｅ  Ｍａｔｅｒｉａｌｓから入手）を添加した。イソシアネート含量が検出されなくなるまで混合物を撹拌した。
【０１０４】
例４の手順を使用して、表８の成分を有するコーティング組成物を調製した。
【０１０５】
【表１０】
2019513848.tif 000021
【０１０６】
コーティングの特性は以下の通りである。
【０１０７】
Ｋｏｎｉｇ  硬度：３日後に２３、４３日後に３９
【０１０８】
初期色：Ｌ＊＝９６．８４；  ａ＊＝−０．７６；  ｂ＊＝０．０７
【０１０９】
ＱＵＶ−Ｂ（３０日）後の色：Ｌ＊＝９６．３０；  ａ＊＝０．２；  ｂ＊＝−０．０１；  ΔＥ＝１．２
【０１１０】
初期光沢：２０°＝４．９；  ６０°＝２４．６；  ８０°＝４０．５
【０１１１】
ＱＵＶ−Ｂ（３０日）後の光沢：２０°＝１．５；  ６０°＝６．４；  ８０°＝２１．２
【０１１２】
５０℃のエージング後の粘度
初期＝１．５５パスカル秒
３日＝３．４０パスカル秒
５日＝８．０２パスカル秒
【０１１３】
粘度は、５０℃でわずか５日間エージングした後に１．５５から８．０２パスカル秒に増加する。コーティング組成物はまた、８０°の角度でわずか２１．２の低い光沢を有していた。
【０１１４】
例７．１，６ヘキシルおよび１，５ペンチル基を含むポリカーボネートジオール、イソホロンジイソシアネート、イソホロンジイソシアネートトリマーおよびＮ−エチル−３−アミノ−２−メチルプロピルトリメトキシシランの反応から誘導される湿気硬化性シリル化樹脂の調製
メカニカルスターラー、滴下漏斗、還流冷却器および窒素ラインを備えた５００ｍＬ丸底フラスコに、ポリカーボネートジオールＡ（４５モル％の１，６−ヘキシル基および５５モル％の１，５−ペンチル基を含有するヒドロキシル末端ポリカーボネート、５６のヒドロキシル価、１００１．５グラム／モルの当量、１０６．８グラム、０．０５３モル）およびｎ−ブチルアセテート（５５グラム）が充填された。混合物を窒素下で撹拌し、９０℃に加熱した。イソホロンジイソシアネート（２６．８グラム、０．１２モル）およびブチルアセテート中のイソホロンジイソシアネートトリマー（６９．０グラム、０．１０モル、Ｖｅｎｃｏｒｅ  Ｘ  ＣｈｅｍｉｃａｌからＴｏｌｏｎａｔｅ（商標）ＩＤＴ  ７０Ｂの商品名で入手）の混合物を添加して、９０℃で２．５時間反応させた。中間体の粘度は５．２パスカル秒であった。ビス−（３−トリメトキシシリルプロピル）アミン（１１９．０グラム、０．３５モル、Ｍｏｍｅｎｔｉｖｅ  Ｐｅｒｆｏｒｍａｎｃｅ  Ｍａｔｅｒｉａｌｓから商品名Ａ−１１７０シランとして入手）を９０℃で加えた。反応混合物を発熱反応させ、混合物を１１３℃に加熱した。混合物を９０℃で１時間撹拌した。反応生成物の粘度は８．２パスカル秒であった。ビニルトリメトキシシラン（３．０グラム）を乾燥剤として加えた。最終粘度は７．８パスカル秒であった。
【０１１５】
例８．１，６ヘキシルおよび１，５ペンチル基を含むポリカーボネートジオール、イソホロンジイソシアネート、イソホロンジイソシアネートトリマー、トリメチロールプロパン、および３−イソシアネートプロピルトリメトキシシランの反応から誘導される湿気硬化性シリル化樹脂の調製
メカニカルスターラー、滴下漏斗、還流冷却器および窒素ラインを備えた５００ｍＬの丸底フラスコに、ポリカーボネートジオールＡ（４５モル％の１，６−ヘキシル基および５５モル％の１，５−ペンチル基を含有するヒドロキシル末端ポリカーボネート、５６のヒドロキシル価、１００１．５グラム／モルの当量、１６２グラム、０．０５８１モル）、トリメチロールプロパン（２２．５グラム、０．１６モル）、およびｎ−ブチルアセテート（７５グラム）を充填させた。混合物を窒素下で撹拌し、９０℃に加熱した。イソホロンジイソシアネート（３０．５グラム、０．１４モル）を加え、９０℃で２．５時間反応させた。中間体の粘度は２４．９パスカル秒であった。３−イソシアナトプロピルトリメトキシシラン（８４．６グラム、０．４１モル、Mｏｍｅｎｔｉｖｅ  Ｐｅｒｆｏｒｍａｎｃｅ  Ｍａｔｅｒｉａｌｓから商品名Ａ−Ｌｉｎｋ  ３５シランで入手）を９０℃で添加した。混合物を９０℃で１．５時間撹拌した。反応生成物の粘度は８３１．２パスカル秒であった。ビニルトリメトキシシラン（３．０グラム）を乾燥剤として加えた。最終粘度は３４．２パスカル秒であった。
【０１１６】
本発明をその特定の実施形態を参照しながら上記にて説明してきたが、本明細書で開示される本発明のコンセプトから逸脱することなく、多くの変更、修正および変形が可能であることは明らかである。したがって、添付の特許請求の範囲の精神および広い範囲内に入るこのようなすべての変更、修正および変形を包含することが意図される。
【国際調査報告】
2019513848.tif 000030
2019513848.tif 000031
2019513848.tif 000032